(57)【特許請求の範囲】
【請求項１】
（Ａ）アクリロニトリル・スチレン系樹脂（ただし、α−メチルスチレンとアクリロニトリルとを重合して得られる共重合体を除く）１００質量部と、（Ａ）アクリロニトリル・スチレン系樹脂を１００質量部に対して（Ｂ）ゴム重合体２．５〜４０質量部と、（Ｃ）塩素系樹脂１０〜９０質量部と、を含み、（Ａ）アクリロニトリル・スチレン系樹脂のアクリロニトリル比の下限が１５質量％以上であり、かつ（Ａ）アクリロニトリル・スチレン系樹脂として、アクリロニトリル比が３質量％以上差のある２種類以上のアクリロニトリル・スチレン系樹脂を併用する、スチレン系樹脂組成物。
【請求項２】
前記（Ｃ）塩素系樹脂が、塩素化ポリエチレン（ＣＰＥ）を含む、請求項１に記載のスチレン系樹脂組成物。
【請求項３】
前記（Ａ）アクリロニトリル・スチレン系樹脂のアクリロニトリル比は１５〜４０質量％の範囲である、請求項１又は２に記載のスチレン系樹脂組成物。
【請求項４】
前記（Ａ）アクリロニトリル・スチレン系樹脂のうち、少なくとも１種のアクリロニトリル・スチレン系樹脂のアクリロニトリル比が２６質量％以上である、請求項１〜３のいずれか一項に記載のスチレン系樹脂組成物。
【請求項５】
前記（Ｂ）ゴム重合体が、アクリロニトリル・スチレン・ブタジエン樹脂（ＡＢＳ樹脂）及びメタクリル酸メチル・ブタジエン・スチレン樹脂（ＭＢＳ樹脂）からなる群より選ばれる少なくとも１種である、請求項１〜４のいずれか一項に記載のスチレン系樹脂組成物。
【請求項６】
樹脂組成物全体１００質量部に対し、更に（Ｄ）酸化アンチモンを１〜１０質量部含む、請求項１〜５のいずれか一項に記載のスチレン系樹脂組成物。
【請求項７】
樹脂組成物全体１００質量部に対し、更に（Ｅ）安定剤を０．１〜１０質量部含む、請求項１〜６のいずれか一項に記載のスチレン系樹脂組成物。
【請求項８】
請求項１〜７のいずれか一項に記載のスチレン系樹脂組成物を含む成形体。
【発明の詳細な説明】
【技術分野】
【０００１】
本発明は、樹脂組成物及びその成形体に関する。
【背景技術】
【０００２】
アクリロニトリル・ブタジエン・スチレン（ＡＢＳ樹脂）など耐衝撃性に優れる熱可塑性樹脂は、電気機器及び電子機器の筐体等、広範囲に亘って使用されている。
【０００３】
特許文献１には、塩素化ポリエチレン、有機スズ系安定剤、ポリオルガノシロキサンを配合することで、難燃性、耐衝撃性に優れ、かつ成形時の滞留劣化を少なくする技術が開示されている。
【先行技術文献】
【特許文献】
【０００４】
【特許文献１】特開昭６３−１０８０６７号公報
【発明の概要】
【発明が解決しようとする課題】
【０００５】
近年、電気機器及び電子機器の筐体等において、更なる高性能化、高品位が求められている。
【０００６】
高性能化として、高い剛性及び衝撃強度を示すことが挙げられる。これにより製品の薄肉化を行うことができる。また、高品位として、色調保持が挙げられる。
従来の技術では、難燃性、耐衝撃性を維持しつつ、これらの要求を満足することはできなかった。
【０００７】
本発明が解決しようとする課題は、優れた難燃性、耐衝撃性を維持しつつ、高い剛性を示し、かつ高い色調保持性能を有する樹脂組成物及びその成形体を提供することである。
【課題を解決するための手段】
【０００８】
本発明者らは、上記課題を解決するため鋭意検討した。その結果驚くべきことに、特定のアクリロニトリル・スチレン系樹脂を用いることで、上記課題を解決し得ることを見出し、本発明を完成した。
【０００９】
すなわち、本発明は下記のとおりである。
［１］
（Ａ）アクリロニトリル・スチレン系樹脂１００質量部と、（Ａ）アクリロニトリル・スチレン系樹脂を１００質量部に対して（Ｂ）ゴム重合体２．５〜４０質量部と、（Ｃ）塩素系樹脂１０〜９０質量部と、を含み、（Ａ）アクリロニトリル・スチレン系樹脂として、アクリロニトリル比が３質量％以上差のある２種類以上のアクリロニトリル・スチレン系樹脂を併用する、スチレン系樹脂組成物。
［２］
前記（Ａ）アクリロニトリル・スチレン系樹脂のアクリロニトリル比は１５〜４０質量％の範囲である、［１］に記載のスチレン系樹脂組成物。
［３］
前記（Ａ）アクリロニトリル・スチレン系樹脂のうち、少なくとも１種のアクリロニトリル・スチレン系樹脂のアクリロニトリル比が２６質量％以上である、［１］又は［２］に記載のスチレン系樹脂組成物。
［４］
前記（Ｂ）ゴム重合体が、アクリロニトリル・スチレン・ブタジエン樹脂（ＡＢＳ樹脂）及びメタクリル酸メチル・ブタジエン・スチレン樹脂（ＭＢＳ樹脂）からなる群より選ばれる少なくとも１種である、［１］〜［３］のいずれかに記載のスチレン系樹脂組成物。
［５］
前記（Ｃ）塩素系樹脂が、塩化ビニル樹脂（ＰＶＣ）、塩素化ポリエチレン（ＣＰＥ）及び塩化ビニリデン樹脂（ＰＶＤＣ）からなる群より選ばれる少なくとも１成分である、［１］〜［４］のいずれかに記載のスチレン系樹脂組成物。
［６］
樹脂組成物全体１００質量部に対し、更に（Ｄ）酸化アンチモンを１〜１０質量部含む、［１］〜［５］のいずれかに記載のスチレン系樹脂組成物。
［７］
樹脂組成物全体１００質量部に対し、更に（Ｅ）安定剤を０．１〜１０質量部含む、［１］〜［６］のいずれかに記載のスチレン系樹脂組成物。
［８］
［１］〜［７］のいずれかに記載のスチレン系樹脂組成物を含む成形体。
【発明の効果】
【００１０】
本発明によれば、優れた難燃性、耐衝撃性を維持しつつ、高い剛性を示し、かつ高い色調保持性能を有する樹脂組成物及びその成形体を提供することである。
【発明を実施するための形態】
【００１１】
以下、本発明を実施するための形態（以下、実施形態という。）について、詳細に説明する。以下の実施形態は、本発明を説明するための例示であり、本発明を以下の内容に限定するものではない。本発明は、その要旨の範囲内で種々変形して実施できる。
【００１２】
［樹脂組成物］
本実施形態のスチレン系樹脂組成物（以下、単に「樹脂組成物」とも記す）は、（Ａ）アクリロニトリル・スチレン系樹脂１００質量部と、（Ａ）アクリロニトリル・スチレン系樹脂を１００質量部に対して（Ｂ）ゴム重合体２．５〜４０質量部と、（Ｃ）塩素系樹脂１０〜９０質量部と、を含み、（Ａ）アクリロニトリル・スチレン系樹脂として、アクリロニトリル比が３質量％以上差のある２種類以上のアクリロニトリル・スチレン系樹脂を併用する。
【００１３】
本実施形態に用いる（Ａ）アクリロニトリル・スチレン系樹脂としては、アクリロニトリル比が３質量％以上の差のある２種類以上のアクリロニトリル・スチレン系樹脂を併用する。
【００１４】
本実施形態の樹脂組成物は、該アクリロニトリル比が３質量％以上差のある２種類以上のアクリロニトリル・スチレン系樹脂を併用することで、高い剛性を有し、かつ成形体の高い色調保持性能を有する。該アクリロニトリル比の差は、好ましくは４質量％以上であり、より好ましくは５質量％以上である。該アクリロニトリル比の差の上限は、特に限定されないが、例えば、好ましくは１５質量％以下であり、より好ましくは１０質量％以下である。
【００１５】
（Ａ）アクリロニトリル・スチレン系樹脂のアクリロニトリル比は１５〜４０質量％であることが好ましい。本実施形態の樹脂組成物は、（Ａ）アクリロニトリル・スチレン系樹脂のアクリロニトリル比の下限が１５質量％以上であることで高い剛性を有することができる。同様の観点から、（Ａ）アクリロニトリル・スチレン系樹脂のアクリロニトリル比は、より好ましくは１７％質量以上、更に好ましくは２０質量％以上である。中でも、（Ａ）アクリロニトリル・スチレン系樹脂のうち、少なくとも１種のアクリロニトリル・スチレン系樹脂のアクリロニトリル比が２６質量％以上であることが特に好ましい。本実施形態の樹脂組成物は、（Ａ）アクリロニトリル・スチレン系樹脂のアクリロニトリル比の上限が４０質量％以下であることで成形体の高い色調保持性能を有することができる。同様の観点から、（Ａ）アクリロニトリル・スチレン系樹脂のアクリロニトリル比は、より好ましくは３８質量％以下、更に好ましくは３５質量％以下である。
【００１６】
該アクリロニトリル比は以下のように求めることができる。
アクリロニトリル・スチレン系樹脂をテトラヒドロフラン（以下「ＴＨＦ」とも記す）に溶解させ測定用試料とし、高速液体クロマトグラフ（ＨＰＬＣ）  Ｐｒｏｍｉｎｅｎｃｅ（株式会社島津製作所製）を用い、ｎ−ヘキサン／ＴＨＦ溶剤の２液グラジエント、カラム温度４０℃にてアクリロニトリル・スチレン系樹脂のアクリロニトリル比を測定することができる。標準サンプルには元素分析にて既知のアクリロニトリル比（ＡＮ比）であるアクリロニトリル・スチレン樹脂を用いることができる。
【００１７】
なお、本実施形態において、（Ａ）アクリロニトリル・スチレン系樹脂の数平均分子量は以下の方法で測定することができる。（Ａ）アクリロニトリル・スチレン系樹脂をテトラヒドロフラン（ＴＨＦ）中に浸漬し、溶解した（Ａ）アクリロニトリル・スチレン系樹脂成分をろ別する。得られたろ液を用い、ゲル浸透クロマトグラフィー（ＧＰＣ）で測定する。当該測定結果に基づき、（Ａ）アクリロニトリル・スチレン系樹脂の数平均分子量を、ポリスチレン（ＰＳ）を標準物質として算出する。
【００１８】
本実施形態に用いる（Ｂ）ゴム重合体の含有量は、（Ａ）アクリロニトリル・スチレン系樹脂１００質量部に対し、２．５〜４０質量部である。
【００１９】
本実施形態の樹脂組成物は、（Ｂ）ゴム重合体の含有量が（Ａ）アクリロニトリル・スチレン系樹脂１００質量部に対し、２．５質量部以上であることにより耐衝撃性を付与することができる。更に本実施形態の樹脂組成物は、（Ｂ）ゴム重合体の含有量が（Ａ）アクリロニトリル・スチレン系樹脂１００質量部に対し、４０質量部以下であることで、耐熱性や機械強度を保持することができる。
【００２０】
（Ｂ）ゴム重合体の含有量の下限値は、（Ａ）アクリロニトリル・スチレン系樹脂１００質量部に対し、好ましくは４質量部以上、より好ましくは５質量部以上である。
【００２１】
（Ｂ）ゴム重合体の含有量の上限値は、（Ａ）アクリロニトリル・スチレン系樹脂１００質量部に対し、好ましくは３５質量部以下、より好ましくは３０質量部以下である。
【００２２】
本実施形態に用いる（Ｃ）塩素系樹脂の含有量は、（Ａ）アクリロニトリル・スチレン系樹脂１００質量部に対し、１０〜９０質量部である。
【００２３】
本実施形態の樹脂組成物は、（Ｃ）塩素系樹脂の含有量が（Ａ）アクリロニトリル・スチレン系樹脂１００質量部に対し、１０質量部以上であることにより難燃性を付与することができる。更に本実施形態の樹脂組成物は、（Ｃ）塩素系樹脂の含有量が（Ａ）アクリロニトリル・スチレン系樹脂１００質量部に対し、９０質量部以下であることで、耐熱性や機械強度を保持することができ、かつ成形後の高外観を得ることができる。
【００２４】
（Ｃ）塩素系樹脂の含有量の下限値は、（Ａ）アクリロニトリル・スチレン系樹脂１００質量部に対し、好ましくは１３質量部以上、より好ましくは１５質量部以上である。
【００２５】
（Ｃ）塩素系樹脂の含有量の上限値は、（Ａ）アクリロニトリル・スチレン系樹脂１００質量部に対し、好ましくは８０質量部以下、より好ましくは７０質量部以下である。
【００２６】
［（Ａ）アクリロニトリル・スチレン系樹脂］
本実施形態の樹脂組成物において使用することができる（Ａ）アクリロニトリル・スチレン系樹脂について、詳細に説明する。
【００２７】
本実施形態において使用可能な（Ａ）アクリロニトリル・スチレン系樹脂としては、例えば、スチレン及びアクリロニトリルからなるアクリロニトリル・スチレン樹脂（ＡＳ樹脂）が挙げられ、スチレン及び／又はアクリロニトリルと共重合可能な成分を含むアクリロニトリル・スチレン系樹脂であってもよい。本実施形態において（Ａ）アクリロニトリル・スチレン系樹脂としては、アクリロニトリル比の異なる２種類以上のアクリロニトリル・スチレン系樹脂を用いる。
【００２８】
共重合可能な成分としては、特に限定されないが、例えば、αメチルスチレン、マレイミド、アクリルアミド、無水マレイン酸や、他のビニルモノマー（例えばｏ−メチルスチレン、ｍ−メチルスチレン、ｐ−メチルスチレン、クロロスチレン、ブロムスチレン、メタクリレートリル、クロロアクリロニトリル、エチルメタクリレート、プロピルメタクリレート、プロピルメタクリレート、ブチルメタクリレート、メチルアクリレート、エチルアクリレート、プロピルアクリレート、ブチルアクリレート、２−エチルへキシルアクリレートなど）が挙げられ、多くとも１０質量％更に共重合したものも同様に使用することができる。
【００２９】
［（Ｂ）ゴム重合体］
本実施形態の樹脂組成物において使用することができる（Ｂ）ゴム重合体について、詳細に説明する。
【００３０】
本実施形態において使用可能な（Ｂ）ゴム重合体としては、特に限定されないが、例えば、（ｂ１）ゴム成分に（ｂ２）グラフト樹脂をグラフトさせることにより得ることができるゴム重合体が挙げられる。（ｂ１）ゴム成分として、特に限定されないが、例えば、ブタジエンゴム、ブタジエン・スチレンゴム（ブタジエンとスチレンとの共重合体ゴム）、アクリルゴム、シリコン・アクリルゴム（シリコンとアクリルとの共重合体ゴム）、その他ゴム重合体からなる群より選ばれる少なくとも１種が挙げられる。（ｂ２）グラフト樹脂としては、特に限定されないが、例えば、（ｂ２−１）スチレン系樹脂、（ｂ２−２）アクリル系樹脂から選ばれる少なくとも１種からなるグラフト樹脂が挙げられる。
【００３１】
（ｂ２−１）スチレン系樹脂としては、特に限定されないが、例えば、スチレン、αメチルスチレンから選ばれる少なくとも１種が挙げられ、これに共重合可能な成分を共重合したスチレン系樹脂でもよい。共重合可能な成分として、特に限定されないが、例えばアクリロニトリル、メタアクリロニトリルが挙げられる。
【００３２】
（ｂ１）ゴム成分としては、特に限定されないが、例えば、ブタジエン単独重合ゴム及びブタジエンと少量（一般には１０質量％以下）のスチレン又はアクリロニトリルとのランダム又はブロック共重合ゴムから選ばれるブタジエン系ゴムが挙げられる。共重合体成分は２種以上からなってもよい。好ましくは、アクリロニトリル・スチレン樹脂、アクリロニトリル・αメチルスチレン樹脂から選ばれる少なくとも１種であり、２種以上の混合であってもよく、より好ましくは（Ａ）アクリロニトリル・スチレン系樹脂と同成分からなる。
【００３３】
（ｂ２−２）アクリル系樹脂としては、特に限定されないが、例えば、アクリル酸エステル（例えば、アクリル酸ブチル）又はこのエステルと少量（一般には１０質量％以下）と他の単量体（例えば、アクリロニトリル）とを重合させることによって得られるアクリル酸エステル系ゴムが挙げられる。（メタ）アクリル酸メチル、（メタ）アクリル酸エチル、（メタ）アクリル酸ブチル等の（メタ）アクリル酸エステル；（メタ）アクリル酸等のアクリル酸類；が挙げられ、これらは１種を単独で又は２種以上を組み合わせて用いられる。
【００３４】
（ｂ２−３）その他のゴム重合体としては、特に限定されないが、例えば、エチレンとプロピレンとの共重合ゴム並びにエチレン及びプロピレンと少量（一般には１０質量％以下）の二個の二重結合が末端に含有する直鎖又は分岐鎖のジオレフィン（例えば、１．４−ペンタジエン）、二重結合を一個だけ末端に含む直鎖又は分岐鎖ジオレフィン（例えば、１．４−へキサジエン）及びビシクロ（２，２，１）−へブテン−２又はその誘導体との多元共重合ゴムからえらばれるエチレン−プロピレン系ゴムが挙げられる。
【００３５】
（Ｂ）ゴム重合体の具体例として更に好ましくは、アクリロニトリル・スチレン・ブタジエン樹脂（ＡＢＳ樹脂）、メタクリル酸メチル・ブタジエン・スチレン樹脂（ＭＢＳ樹脂）から選ばれる少なくとも１種であり、２種の混合であってもよい。
【００３６】
［（Ｃ）塩素系樹脂］
本実施形態の樹脂組成物において使用することができる（Ｃ）塩素系樹脂について、詳細に説明する。
【００３７】
本実施形態において使用可能な（Ｃ）塩素系樹脂としては、特に限定されないが、例えば、塩素化ポリエチレン、ポリ塩化ビニル（塩化ビニル樹脂（ＰＶＣ））、ポリ塩化ビニリデン（塩化ビニリデン樹脂（ＰＶＤＣ））、塩素化ポリプロピレン、塩素化塩化ビニルから選ばれる少なくとも１種であり、２種以上の混合でもよい。（Ｃ）塩素系樹脂としては、塩化ビニル樹脂（ＰＶＣ）、塩素化ポリエチレン（ＣＰＥ）及び塩化ビニリデン樹脂（ＰＶＤＣ）からなる群より選ばれる少なくとも１成分であることが好ましい。（Ｃ）塩素系樹脂がこのような成分であると、樹脂組成物及びその成形体の難燃性及び耐衝撃性が優れる傾向にある。
【００３８】
塩素化ポリエチレン（以下、「ＣＰＥ」という）としては、後記のポリエチレンの粉末又は粒子を水性懸濁液中で塩素化するか、あるいは有機溶媒にポリエチレンを溶解し、塩素化することによって製造することができる。なかでも、水性懸濁中で塩素化する方法が好ましい。ＣＰＥは工業的に製造され、多方面にわたって利用されており、前記の製造方法及び各種物性は良く知られている。
【００３９】
原料となるポリエチレンは、エチレンを単独重合又はエチレンと多くとも２０質量％（好ましくは１０質量％以下）の炭素数が多くとも１２個（好ましくは３〜８個）のα−オレフィンとを共重合することによって得られるものである。該ポリエチレンの密度は、一般には０．９１０〜０．９７０ｇ／ｃｍ3であることが好ましく、とりわけ０．９２０〜０．９７０ｇ／ｃｍ3であることがより好ましい。
【００４０】
本実施形態に使用されるＣＰＥの塩素含有量は１０〜４５質量％であることが好ましく、１５〜４０質量％であることがより好ましく、とりわけ２０〜４０質量％がさらに好適である。ＣＰＥの塩素含有量が１０質量％以上では、得られる樹脂組成物の耐衝撃性及び難燃性が優れる傾向にある。また、ＣＰＥの塩素含有量が４５質量％以下であると、得られる樹脂組成物は、耐衝撃性が優れるのみならず、熱安定性の点でも優れる傾向にある。また、ＣＰＥのムーニー粘度（ＭＬ1+4、１００℃）は、一般には３０〜１５０であることが好ましく、４０〜１５０がより好ましく、特に４０〜１３０であることがさらに好適である。ＣＰＥのムーニー粘度（ＭＬ1+4 、１００℃）が３０以上であると得られる樹脂組成物の機械強度が高い傾向にある。また、ＣＰＥのムーニー粘度（ＭＬ1+4 、１００℃）が１５０以下であると成形性の点で好ましい。
【００４１】
ポリ塩化ビニル（以下、「ＰＶＣ」ともいう）としては、重合度が４００〜４５００の範囲のＰＶＣが好ましい。より好ましくは、４００〜３０００の範囲のＰＶＣである。
【００４２】
更に、（Ｃ）塩素系樹脂としては、塩素化ポリエチレン、ポリ塩化ビニル、ポリ塩化ビニリデン、塩素化ポリプロピレンと、これらに共重合し得る二重結合を少なくとも一個を有する化合物との共重合体であってもよい。当該共重合体の具体例としては、特に限定されないが、例えば、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、可塑化ポリ塩化ビニルが挙げられる。
【００４３】
ＰＶＣは、塩化ビニルを単独重合又は塩化ビニルと共重合し得る他種のモノマーを共重合することによって製造される重合体である。他種モノマーの代表例としては、塩化ビニリデン、エチレン、酢酸ビニル、アクリロニトリル並びにアクリル酸、メタクリル酸及び無水マレイン酸並びにそれらのエステルが挙げられる。他種のモノマーの共重合割合は、通常多くとも４０質量％であることが好ましく、とりわけ３０質量％以下がより好ましい。
【００４４】
これらの単独重合及び共重合体は、一般には懸濁重合、塊状重合又は乳化重合によって製造される。本実施形態に用いるＰＶＣの平均重合度は樹脂組成物を製造する際の混練性、得られる樹脂組成物の機械的特性、及び熱安定性の点から、一般には４００〜２，０００であることが好ましく、４００〜１，８００がより好ましく、特に４００〜１，６００がさらに好適である。ＰＶＣの平均重合度が４００以上であれば得られる樹脂組成物の耐衝撃性の点で優れている。また、ＰＶＣの平均重合度が２，０００以下であれば成形性の点で優れている。これらのＰＶＣは工業的に製造され、多方面にわたって利用されているものでありその製造方法、物性については良く知られている。
【００４５】
［（Ｄ）酸化アンチモン］
本実施形態の樹脂組成物において、更に（Ｄ）酸化アンチモンを含むことが好ましい。
【００４６】
（Ｄ）酸化アンチモンの含有量は、樹脂組成物全体１００質量部に対し、好ましくは１〜１０質量部、より好ましくは２〜９．５質量部、更に好ましくは４〜９質量部である。（Ｄ）酸化アンチモンの含有量がこのような範囲にあることで、高い難燃性及び難燃性の安定化を図ることができる。
【００４７】
［（Ｅ）安定剤］
本実施形態の樹脂組成物において、更に（Ｅ）安定剤を含むことが好ましい。
【００４８】
（Ｅ）安定剤の含有量は、樹脂組成物全体１００質量部に対し、好ましくは０．１〜１０質量部、より好ましくは１〜８質量部、更に好ましくは２〜６質量部である。（Ｅ）安定剤の含有量がこのような範囲にあることで、機械物性を維持しつつ、成形時の安定性（特に熱滞留での安定性）を高め、光沢性の良好な成形体を得ることができる。
【００４９】
（Ｅ）安定剤としては、好ましくは、ジブチルスズマレイン酸塩、ジブチルスズ−３メルカプトプロピオン酸塩、ハイドロタルサイト、ステアリン酸亜鉛が挙げられる。
【００５０】
［その他成分］
本実施形態の樹脂組成物は、本発明の目的を損なわない範囲で、公知の添加剤を添加できる。具体的には、特に限定されないが、例えば、充填材（タルク、マイカ、炭酸カルシウム等）、導電付与剤（カーボンブラック、カーボンナノチューブ、グラファイト等）、着色剤（酸化チタン、酸化亜鉛、酸化鉄、酸化アルミニウム、有機染料等）、紫外線吸収剤、耐候剤、滑剤、酸化防止剤を含有することができる。これらの含有量は、樹脂組成物１００質量部に対し、充填材、導電付与剤は３０質量部以下が好ましく、それ以外は５質量部以下であることが好ましい。これらは単独であっても、複数を組み合わせて使用してもよい。
【００５１】
［樹脂組成物の製造方法］
本実施形態の樹脂組成物は、公知の方法による製造を行うことができる。具体的には、特に限定されないが、例えば、一軸又は多軸混練押出機、ロール、バンバリーミキサー等により、以下のように原料成分を混合及び溶融混練し、成形することにより製造することができる。
【００５２】
原料成分を混合及び溶融混練する方法としては、特に限定されず、当業者が周知の方法を利用できる。具体的には、特に限定されないが、例えば、原料成分を、予めスーパーミキサー、タンブラー、Ｖ字型ブレンダー等で混合し、一軸押出機又は二軸押出機で一括溶融混練する方法、一部成分を二軸押出機メインスロート部に供給し溶融混練しつつ、押出機の途中から残る成分を添加する方法等が挙げられる。これらはいずれも利用できるが、本実施形態の成形体の機械的物性を高めるためには、（Ｃ）塩素系樹脂以外を二軸押出機メインスロート部に供給し溶融混練しつつ、押出機の途中から（Ｃ）塩素系樹脂を添加する方法が好ましい。最適な条件は、押出機の大きさによって変動するため、当業者の調整可能な範囲で適宜調整することが好ましい。より好ましくは、押出機のスクリューデザインに関しても、当業者に調整可能な範囲で種々調整する。
【００５３】
［成形体］
本実施形態における成形体は、上述のスチレン系樹脂組成物を含む。
【００５４】
［成形体の製造方法］
本実施形態における成形体を得るための成形方法については、特に限定されず、公知の成形方法を利用できる。具体的には、特に限定されないが、例えば、押出成形、射出成形、真空成形、ブロー成形、射出圧縮成形、加飾成形、他材質成形、ガスアシスト射出成形、発泡射出成形、低圧成形、超薄肉射出成形（超高速射出成形）、金型内複合成形（インサート成形、アウトサート成形）等の成形方法のいずれかによって成形することができる。
【００５５】
［用途］
本実施形態の樹脂組成物は、難燃性、機械的強度及び外観が要求される成形体の原料として使用することができる。
【００５６】
本実施形態の成形体は電気機器及び電子機器の筐体として好適に使用でき、特に屋内外用途の電子機器、電気やガスメーターの外装、火災報知器の部品等に好適に使用できる。
【実施例】
【００５７】
以下、実施例及び比較例により本実施形態を具体的に説明するが、本実施形態はその要旨を超えない限り、これらの実施例及び比較例に限定されるものではない。
【００５８】
実施例及び比較例で用いた樹脂組成物及び成形体の製造条件と評価項目は以下のとおりである。
【００５９】
（１）押出
原料を一括ブレンドし、シリンダ温度を１６０〜２００℃に設定し、二軸押出機（ＺＳＫ−２５、コペリオン製）にて押出を実施して樹脂組成物を得た。
【００６０】
（２）成形体の作製
射出成形機（ＥＣ−７５ＳＸＩＩ、東芝機械（株）製）を用いて、得られた樹脂組成物から、ＪＩＳ  Ｋ７１５２−１及びＩＳＯ２９４−１に準拠した小型試験片の樹脂成形体を得た。また、燃焼性試験用試験片としては、得られた樹脂組成物から、ＩＥＣ−６０６９５−１１−１０に準拠した小型試験片の樹脂成形体を得た。
【００６１】
（３）難燃性
前記ＩＥＣ−６０６９５−１１−１０に準拠して成形された１２５ｍｍ×１３ｍｍ×１．５ｍｍ厚の小型試験片の樹脂成形体を用い、ＵＬ９４に準拠した燃焼試験を行い、難燃性を以下のように評価した。
○：（合格）自己消火性あり
×：（不合格）自己消火性なし
【００６２】
（４）耐衝撃性（シャルピー衝撃強度）
前記ＩＳＯ２９４−１に準拠して成形された小型試験片の樹脂成形体を用い、ＩＳＯ１７９に準拠した切削後衝撃強度試験を行い、シャルピー衝撃強度を測定し、耐衝撃性を以下のように評価した。
○：（合格）シャルピー衝撃強度６ｋＪ／ｍ2以上
×：（不合格）シャルピー衝撃強度６ｋＪ／ｍ2未満
【００６３】
（５）曲げ弾性率
前記ＩＳＯ２９４−１に準拠して成形された小型試験片の樹脂成形体を用い、ＩＳＯ１７８に準拠した曲げ弾性率を測定し、剛性を以下のように評価した。
◎：（合格）曲げ弾性率２，５５０ＭＰａ以上
○：（合格）曲げ弾性率２，４００ＭＰａ以上２，５５０ＭＰａ未満
×：（不合格）曲げ弾性率２，４００ＭＰａ未満
【００６４】
（６）熱滞留性安定性
成形機温度を２００℃とし、３０分間成形機内に溶融滞留後成形したサンプルの変色の色差ΔＥ（分光５ｎｍ光学反射、光源：Ｄ６５光１０°視野、正反射光を除いた測定（ｄ／８）条件、観察視野：直径１５ｍｍ）を測定し、色調保持性（熱滞留性安定性）を以下のように評価した。
◎：（合格）ΔＥ≦３
〇：（合格）３＜ΔＥ≦５
×：（不合格）５＜ΔＥ
【００６５】
（７）耐候性
前記ＩＳＯ２９４−１に準拠して成形された小型試験片の樹脂成形体を用い、スーパーキセノンウェザーメーター（スガ試験機製、ＳＸ７５）により、６３℃の温度において２００時間試験をし、色調保持性（耐候性）を以下のように評価した。
◎：（合格）耐候変色ΔＥ≦３
○：（合格）耐候変色３＜△Ｅ≦５
×：（不合格）耐候変色５＜ΔＥ
【００６６】
〔原料成分〕  実施例及び比較例に用いた樹脂組成物及び成形体の原料成分を以下に説明する。
（Ａ）アクリロニトリル・スチレン系樹脂は、以下のものを用いた。
（Ａ１）アクリロニトリル・スチレン樹脂（ＡＳ樹脂）：アクリロニトリル比２０質量％、数平均分子量５５，０００
（Ａ２）アクリロニトリル・スチレン樹脂（ＡＳ樹脂）：アクリロニトリル比２５質量％、数平均分子量５５，０００
（Ａ３）アクリロニトリル・スチレン樹脂（ＡＳ樹脂）：アクリロニトリル比２７質量％、数平均分子量５５，０００
（Ａ４）アクリロニトリル・スチレン樹脂（ＡＳ樹脂）：アクリロニトリル比３０質量％、数平均分子量５５，０００
（Ａ５）アクリロニトリル・スチレン樹脂（ＡＳ樹脂）：アクリロニトリル比３５質量％、数平均分子量５５，０００
なお、本実施例において、（Ａ）アクリロニトリル・スチレン系樹脂の数平均分子量は以下の方法で測定した。（Ａ）アクリロニトリル・スチレン系樹脂をテトラヒドロフラン（ＴＨＦ）中に浸漬し、溶解した（Ａ）アクリロニトリル・スチレン系樹脂成分をろ別した。得られたろ液を用い、ゲル浸透クロマトグラフィー（ＧＰＣ）で測定した。当該測定結果に基づき、（Ａ）アクリロニトリル・スチレン系樹脂の数平均分子量を、ポリスチレン（ＰＳ）を標準物質として算出した。
【００６７】
（Ｂ）ゴム重合体は、以下のものを用いた。
（Ｂ１）（ｂ１）ブタジエンゴムに（ｂ２）アクリロニトリル・スチレン樹脂（平均ゴム粒径５００ｎｍ）をグラフトさせたゴム重合体
【００６８】
（Ｃ）塩素系樹脂は、以下のものを用いた。
（Ｃ１）ポリ塩化ビニル（ＰＶＣ）：平均重合度６００
（Ｃ２）塩素化ポリエチレン（ＣＰＥ）：ＭＦＲ１．５ｇ／１０ｍｉｎ、塩素含有量３０質量％
【００６９】
（Ｄ）酸化アンチモンは、以下のものを用いた。
（Ｄ１）三酸化二アンチモン：平均粒子径１μｍ
【００７０】
（Ｅ）安定剤は、以下のものを用いた。
（Ｅ１）ジブチルスズマレイン酸塩
（Ｅ２）ジブチルスズ−３メルカプトプロピオン酸塩
【００７１】
［実施例１〜５、比較例１〜９］
各成分がそれぞれ表１に記載の割合となるように原料を配合して上記方法により押出し、樹脂組成物を製造した。得られた樹脂組成物を用い、上記条件にて成形し、成形体を製造した。各物性を評価した結果を表１に示す。
【００７２】
以上の実施例及び比較例の結果から、本実施形態の樹脂組成物は、優れた難燃性、耐衝撃性を維持しつつ、高剛性を示し、かつ高い色調保持性に優れることは明白である。
【００７３】
【表１】
0006942232.tif 000002
【産業上の利用可能性】
【００７４】
本発明の樹脂組成物及び成形体は、優れた難燃性、耐衝撃性を維持しつつ、高剛性を示し、かつ高い色調保持性能を有することから、電気機器及び電子機器の筐体等の分野において産業上の利用可能性を有する。
【要約】
【課題】優れた難燃性、耐衝撃性を維持しつつ、高い剛性を示し、かつ高い色調保持性能を有する樹脂組成物及びその成形体を提供する。
【解決手段】（Ａ）アクリロニトリル・スチレン系樹脂１００質量部と、（Ａ）アクリロニトリル・スチレン系樹脂を１００質量部に対して（Ｂ）ゴム重合体２．５〜４０質量部と、（Ｃ）塩素系樹脂１０〜９０質量部と、を含み、（Ａ）アクリロニトリル・スチレン系樹脂として、アクリロニトリル比が３質量％以上差のある２種類以上のアクリロニトリル・スチレン系樹脂を併用する、スチレン系樹脂組成物。
【選択図】なし